Способ приготовления катализатора гидроочистки дизельного топлива
METHOD OF PREPARING A DIESEL FUEL HYDROFINING CATALYST

Изобретение относится к способам приготовления катализаторов гидроочистки для получения дизельного топлива с низким содержанием серы.
В настоящее время растет спрос на катализаторы глубокой гидроочистки в связи с ужесточением действующих экологических стандартов на качество дизельного топлива в соответствие с [ГОСТ Р 52368-2005 (ЕН 590:2009). Топливо дизельное ЕВРО. Технические условия]. Помимо этого, наблюдаются тенденции вовлечения в переработку более тяжелых нефтяных фракций и увеличение доли высокосернистых нефтей в перерабатываемом сырье. Поскольку на Российских нефтеперерабатывающих заводах используются преимущественно импортные катализаторы, является актуальной задачей разработка отечественных высокоактивных катализаторов, которые бы позволяли получать моторные топлива с низким остаточным содержанием серы при снижении температуры процесса гидроочистки.
Известно большое количество катализаторов гидроочистки углеводородного сырья, однако вследствие ухудшения качества сырья и ужесточения экологических требований к моторным топливам, их активность в превращении серосодержащих соединений уже не удовлетворяет современным требованиям.
В последние годы для приготовления катализаторов гидроочистки используют метод нанесения активных металлов на уже сформованный носитель. В качестве носителя чаще всего используют оксид алюминия с определенным размером и формой гранул и определенными текстурными характеристиками.
2
2
3
3
-1
Катализаторами гидроочистки дизельного топлива, как правило, являются системы, содержащие оксиды молибдена и никеля или кобальта, нанесенные на инертную подложку. Так, например, известен катализатор гидрообессеривания  [RU 2002124681, C10G45/08, B01J23/887, 16.09.2002], содержащий в своем составе оксид кобальта, оксид молибдена и оксид алюминия, отличающийся тем, что имеет в своем составе, мас.%: оксид кобальта 3,0-9,0, оксид молибдена 10,0-24,0, оксид алюминия остальное, удельную поверхность 160-250 м/г, объемную механическую прочность на раздавливание 0,6-0,8 кг/мм. При этом процесс гидроочистки ведут при температуре 310-340°С, давлении 3,0-5,0 МПа, при соотношении водород/сырье 300-500 нм/м и объемной скорости подачи сырья 1,0-4,0 ч. Основным недостатком такого катализатора гидроочистки является высокое содержание серы в получаемых продуктах.
Введение в состав катализатора предшественников активных металлов Co, Ni, Mo и/или W осуществляют путем пропитки сформованного носителя водными растворами их солей. При этом чаще всего используют совместное нанесение активных металлов из растворов, стабилизированных различными органическими или неорганическими агентами [RU 2073567, B01J 37/02, 05.10.1995; RU 2216404, B01J 37/02,  20.11.2003;  RU 2306978, B01J23/88, 27.09.2007], хотя также может быть использована и пропитка с нанесением активных металлов в несколько стадий [RU 2242501, C10G 45/08, 20.12.2004; RU  2246987, B01J 37/02, 27.02.2005].
2
2
3
С целью повышения каталитической активности катализаторов при их приготовлении используют носитель с улучшенными текстурными характеристиками, при этом удельная поверхность катализатора достигает 300 м/г, а средний диаметр пор лежит в интервале 7-13 нм, что обеспечивает хороший доступ гидроочищаемых молекул к активным центрам катализатора. Известен носитель и способ приготовления носителя, описанный в патенте [US 6174432, B01J21/02, 16.01.2001], согласно которому сначала получают гидроксид алюминия по следующей многостадийной схеме: 1 стадия – осаждения водного раствора алюмината натрия раствором сульфата алюминия при рН 7 и 60°C, 2 стадия – фильтрация, 3 стадия – отмывка 0,3% водным раствором аммиака, 4 стадия – добавление 10% водного раствора аммиака до рН 11, 5 стадия – перемешивание при 90°C в течение 25 ч, 6 стадия – добавление 5 н. водного раствора азотной кислоты до рН 2, 7 стадия – перемешивание 15 мин, 8 стадия – добавление 10% водного раствора аммиака до рН 11, 9 стадия – фильтрация и промывка водой. Далее полученный гидроксид алюминия смешивают с определенным количеством водного раствора борной кислоты, формуют, сушат при 110°C 10 ч и прокаливают 2 ч при 800°C. В результате получают носитель, содержащий 1-12% бора в пересчете на оксид. После пропитки носителя раствором парамолибдата аммония и нитрата никеля, сушки при 110°C и прокалки при 500°C получен катализатор, имеющий величину удельной поверхности 70-130 м/г, средний диаметр пор 19-25 нм, объем пор 0,65-0,8 см/г. Описанный носитель и способ приготовления носителя являются технологически очень сложными, при этом получаемый носитель имеет неоптимальные текстурные характеристики – низкую величину удельной поверхности и завышенный сверх необходимости диаметр пор. Как следствие, приготовленный на его основе катализатор имеет низкую активность в гидроочистке.
Использование различных модифицирующих агентов, например, кремния и бора, позволяет увеличить каталитическую активность в реакциях гидрообессеривания, гидродеазотирования и гидрирования за счёт изменения текстурных и кислотных свойств катализатора. Увеличение доли модифицирующих компонентов в составе алюмооксидного носителя может привести к изменению механических свойств образца, а также созданию на поверхности чрезмерного количества кислотных центров, которое приведёт к снижению каталитической стабильности вследствие ускоренного отложения кокса.
Наиболее распространённым способом введения модификаторов в катализатор является их включение в состав носителя на стадии формования. Так например, известно множество катализаторов [RU 2534997, B01J37/02, 10.12.2014; RU 2534998 , B01J23/882, 10.12.2014; RU 2007115098, B01J21/12, 10.11.2008;  CN 200380105512, B01J21/12, 28.11.2002; WO 2006032782A1, B01J21/12, 30.03.2006; RU 2472585, B01J23/882, 20.01.2013], носители для которых готовятся путем смешения сухих порошков соединений модификаторов и связующего компонента с последующей экструзией и термообработкой. Известны катализаторы, в которых модификаторы вводятся совместно с активными металлами [RU 2573561, B01J23/882, 20.01.2016; RU 2008120436, B01J23/08, 27.11.2009; RU 2313392, B01J37/02, 27.12.2007].
2
2
3
Также известны носители для катализаторов гидроочистки, в которых к порошку псевдобемита добавляется раствор кремнийсодержащего модификатора на стадии приготовления формовочной массы. Так например, известен катализатор гидроочистки [CN102872891B, B01J27/19, 15.07.2011], приготовление носителя для которого включает в себя перемешивание порошка псевдобемита и порошка порообразователя в течение 5-10 минут до однородного состояния, приготовление раствора кремнезоля, добавление раствора кремнезоля в формовочную массу и перемешивание до равномерного распределения модификатора. После этого добавление раствора пептизирующих агентов (лимонной кислоты, уксусной кислоты и аммиака) и перемешивание. Формование производится через фильеру в форме трилистника диаметром 1,6 мм с последующим прокаливанием. Соотношение SiO/AlO в носителе составляет 6-13.
3
3
2
2
3
2
3
2
3
2
3
2
3
В [CN102284300A, B01J27/19, 21.06.2010] описан катализатор получения низко-сернистого дизельного топлива, содержащий в своем составе W-Mo-Ni-P активный компонент, %мас.: WO – 5-25, MoO–8-20, NiO – 2-9, P – 1,0-5 и добавки 0,2-10% щелочных, щелочноземельных или редкоземельных металлов к кремний-алюминиевому носителю. Массовое соотношение SiO/AlO в носителе – 6-13, ледяная уксусная кислота/AlO– 0,02-0,06, лимонная кислота/AlO– 0,01-0,04, аммиак/AlO – 0,30-0,80, порообразователь/AlO– 0,01-0,04. Приготовление носителя включает в себя перемешивание порошка псевдобемита и порошка порообразователя в течение 5-10 минут до однородного состояния, приготовление раствора кремнезоля, добавление раствора кремнезоля в формовочную массу и перемешивание до равномерного распределения модификатора. После этого добавление растворов лимонной кислоты, уксусной кислоты и аммиака и перемешивание. Формование производится через фильеру в форме трилистника диаметром 1,6 мм с последующей сушкой в течение 4 часов при 80-130°С и прокаливанием в течение 3 часов при 550°С.
Общим недостатком для вышеперечисленных катализаторов, является их низкая активность в гидроочистке углеводородного сырья, обусловленная неоптимальным способом приготовления.
2
2
6
5
7
2
4
11
6
5
7
2
2
2
2
5
23
2
2
6
5
7
2
4
11
6
5
7
2
2
2
2
5
23
3
6
2
3
2
3
Наиболее близкими к предлагаемому техническому решению является способ приготовления катализатора, описанный в патенте [RU 2689735, B01J23/882, C10G 45/04, 30.05.2019], заключающийся в пропитке носителя водным раствором, одновременно содержащим биметаллические комплексные соединения [Co(HO)(CHO)][MoO(CHO)] и Co[HPMoO] с последующей сушкой, при этом концентрации компонентов раствора обеспечивают получение катализатора, который содержит, мас.%: [Co(HO)(CHO)][MoO(CHO)] – 7,7-32,0; Co[HPMoO] – 11,1-29,0, носитель – остальное, при этом носитель содержит, мас.%: борат алюминия AlBO со структурой норбергита – 5,0-25,0; γ-AlO – остальное. Получаемый катализатор имеет удельную поверхность 120-190 м/г, объём пор 0,35-0,65 см/г, средний диаметр пор 7-12 нм, и представляет собой частицы с сечением в виде круга, трилистника или четырёхлистника с диаметром описанной окружности 1,0-1,6 мм и длиной до 20 мм. После сульфидирования по известным методикам катализатор содержит, мас.%: Mo – 10,0-16,0; Со – 2,7-4,5; P– 0,8-1,8; S – 6,7-10,8; носитель – остальное.
3
6
Основным недостатком получаемого катализатора является низкая активность в гидроочистке углеводородного сырья. Катализатор, получаемый известным способом, содержит бор в форме бората алюминия AlBO со структурой норбергита, представляющего собой частицы с размерами от 10 до 200 нм. При этом борат алюминия со структурой норбергита, образующийся на стадии прокалки гранулированного носителя способствует получению носителя, объем и размер пор которого обеспечивают доступ всех подлежащих превращению молекул углеводородного сырья к активному компоненту. Кроме того, борат алюминия со структурой норбергита способствует минимизации нежелательного химического взаимодействия между активными металлами (Со и Мо) и носителем.
3
6
Однако, в катализаторе, приготовленном известным способом, борат алюминия AlBO содержится в носителе и далее в катализаторе в форме крупных частиц, поверхность которых на стадиях грануляции и нанесения активных металлов полностью блокируется оксидом алюминия, соединениями кобальта и молибдена. Бор никак не влияет на кислотные характеристики готового катализатора и никак не участвует в катализе. В последние годы установлено, что увеличение поверхностной кислотности катализаторов способствует возрастанию деазотирующей и обессеривающей активности [Catalysis Today 292 (2017) 58-66; Applied Catalysis A: General 530 (2017) 132-144]. Увеличение кислотности катализатора приводит к увеличению его активности как за счет участия поверхностных Бренстедовских центров в катализе реакций деазотирования, так и за счет увеличения дисперсности сульфидных частиц и повышения их активности в обессеривании. Соответственно, катализатор, приготовленный известным способом, имеет низкую кислотность и, как следствие, относительно низкую активность в деазотировании и обессеривании.
Изобретение решает задачу создания улучшенного способа приготовления катализатора гидроочистки, характеризующегося:
2
3
6
1. Оптимальным химическим составом используемого носителя, содержащего в своем составе аморфную фазу диоксида кремния SiOс размером частиц 3-20 нм с концентрацией 2,0-20,0 мас.% и борат алюминия AlBO со структурой норбергита с концентрацией 5,0-25,0 мас.%.
2
3
6
2. Оптимальной текстурой используемого носителя, которая определяется тем, что содержащиеся в нем частицы диоксида кремния SiOимеют размер от 3 до 20 нм и частицы бората алюминия AlBO со структурой норбергита имеют размеры от 10 до 200 нм, что обеспечивает дальнейшее получение катализатора, имеющего удельную поверхность 120-180 м 2 /г, объем пор 0,30-0,50 см3 /г, средний диаметр пор 7-12 нм, и представляющего собой частицы с сечением в виде круга, трилистника или четырехлистника с диаметром описанной окружности 1,0-1,6 мм и длиной до 20 мм.
2
2
6
5
7
2
4
11
6
5
7
2
2
2
2
5
23
2
3
6
3. Оптимальными условиями нанесения комплексных соединений [Со(HO)(CHO)][MoO(CHO)] и Со[НРМоО] с последующей сушкой, обеспечивающими сохранение в составе катализатора аморфной фазы диоксида кремния SiOс размером частиц 3-20 нм и бората алюминия AlBO со структурой норбергита, представляющего собой частицы с размерами от 10 до 200 нм, характеризующиеся межплоскостными расстояниями 3.2 и 2.8 А, с углом между ними 53.8°.
2
2
6
5
7
2
4
11
6
5
7
2
2
2
2
5
23
2
3
6
2
3
4. Оптимальными соотношениями компонентов, обеспечивающими получение катализатора, имеющего следующий химический состав, мас.%: [Со(HO)(CHO)][MoO(CHO)] – 7,7-32,0; Со[НРМоО] – 11,1-29,0; носитель – остальное; при этом носитель содержит, мас.%: диоксид кремния SiO, представляющий собой аморфную фазу и имеющий размер частиц 3-20 нм – 2,0-20,0, борат алюминия AlBO со структурой норбергита – 5,0-25,0, γ-AlO – остальное.
Технический результат – получение катализатора, имеющего максимальную активность в целевых реакциях, протекающих при гидроочистке смесевого дизельного топлива, содержащего дистилляты вторичных процессов нефтепереработки.
2
2
6
5
7
2
4
11
6
5
7
2
2
2
2
5
23
2
3
6
2
3
Задача решается способом приготовления катализатора гидроочистки дизельного топлива, который содержит, мас.%: [Со(HO)(CHO)][MoO(CHO)] – 7,7-32,0; Со[НРМоО] – 11,1-29,0; носитель – остальное; при этом носитель содержит, мас.%: диоксид кремния SiO, представляющий собой аморфную фазу и имеющий размер частиц 3-20 нм – 2,0-20,0, борат алюминия AlBO со структурой норбергита – 5,0-25,0, γ-AlO – остальное.
Задача также решается тем, что используют пропитку носителя по влагоемкости, либо из избытка раствора, при этом пропитку проводят при температуре 15-95°С в течение 5-60 мин при периодическом перемешивании, а после пропитки катализатор сушат на воздухе при температуре 100-200°С.
2
3
2
3
6
2
3
Катализатор имеет удельную поверхность 120-180 м/г, объем пор 0,30-0,50 см/г, средний диаметр пор 7-12 нм и представляет собой частицы с сечением в виде круга, трилистника или четырехлистника с диаметром описанной окружности 1,0-1,6 мм и длиной до 20 мм. После сульфидирования по известным методикам катализатор содержит, мас.%: Мо – 10,0-16,0; Со – 2,7-4,5; P – 0,8-1,8; S – 6,7-10,8; носитель – остальное; при этом носитель содержит, мас.%: диоксид кремния SiO, представляющий собой аморфную фазу и имеющий размер частиц 3-20 нм – 2,0-20,0, борат алюминия AlBO со структурой норбергита – 5,0-25,0, γ-AlO – остальное.
2
2
Входящий в состав носителя диоксид кремния SiO представляет собой аморфную фазу, имеет частицы размером 3-20 нм. Носитель получен путем добавления раствора кремнезоля к порошку псевдобемита на стадии приготовления формовочной массы. Кремнезоль имеет частицы размером 3-8 нм, значение рН 8,5-9,5, массовую концентрацию диоксида кремния 14-16 мас.%, удельную площадь поверхности 360-700 м/г.
3
6
Входящий в состав носителя борат алюминия AlBO со структурой норбергита представляет собой частицы с размерами от 10 до 200 нм, характеризующиеся межплоскостными расстояниями 3.2 и 2.8 Å, с углом между ними 53.8°.
2
2
6
5
7
2
4
11
6
5
7
2
2
2
2
5
23
2
3
6
2
3
Отличительным признаком предлагаемого способа приготовления катализатора по сравнению с прототипом является его химический состав, а именно, то, что заявляемый катализатор содержит, мас.%: [Со(HO)(CHO)][MoO(CHO)] – 7,7-32,0; Со[НРМоО] – 11,1-29,0; носитель – остальное; при этом носитель содержит, мас.%: диоксид кремния SiO, представляющий собой аморфную фазу и имеющий размер частиц 3-20 нм – 2,0-20,0, борат алюминия AlBO со структурой норбергита – 5,0-25,0, γ-AlO – остальное. Выход содержания компонентов катализатора за заявляемые рамки приводит к дальнейшему получению катализатора с пониженной активностью.
2
3
Вторым отличительным признаком предлагаемого способа приготовления катализатора по сравнению с прототипом является то, что он имеет удельную поверхность 120-180 м/г, объем пор 0,30-0,50 см/г, средний диаметр пор 7-12 нм, и представляет собой частицы с сечением в виде круга, трилистника или четырехлистника с диаметром описанной окружности 1,0-1,6 мм и длиной до 20 мм.
Технический результат складывается из следующих составляющих:
2
2
6
5
7
2
4
11
6
5
7
2
2
2
2
5
23
1. Заявляемый способ приготовления обеспечивает получение катализатора, наличие в составе которого двух биметаллических комплексных соединений [Со(HO)(CHO)][MoO(CHO)] и Со[НРМоО] обеспечивает дальнейшее формирование в катализаторе, при его эксплуатации в гидроочистке высокодисперсных частиц наиболее активного компонента – CoMoS фазы типа II.
2. Заявляемый способ приготовления обеспечивает получение катализатора, химический состав которого обуславливает максимальную активность в целевых реакциях, протекающих при гидроочистке углеводородного сырья.
2
2
2
5
23
2
2
6
3. Использование пропитки и сушки катализатора при заявляемых условиях, обеспечивает сохранение в составе катализатора изначально присутствующих в составе катализатора соединений фосфора, кремния и бора в форме кобальтовой соли дифосфат пентамолибдата Со[НРМоО], аморфной фазы диоксида кремния SiO с размером частиц 3-20 нм и бората алюминия AlBO со структурой норбергита с заявляемой концентрацией обеспечивает уровень кислотности, способствующий максимальному превращению соединений азота, ингибирующих превращение серосодержащих соединений.
3
6
2
3
3
6
2
2
2
3
6
2
3
3
6
3
6
3
6
Наличие в составе носителя бората алюминия AlBO со структурой норбергита и γ-AlO в заявляемом интервале концентраций подтверждается данными элементного анализа, рентгенофазового анализа (РФА) и просвечивающей электронной микроскопии высокого разрешения (ПЭМВР). По данным РФА на рентгенограммах носителя содержатся характеристические пики γ-Al2O3 37,2; 39,5; 45,7 и 67,1°, вследствие своей высокой интенсивности перекрывающие пики 37,5; 43,5; 63 и 68°, характеристические для бората алюминия AlBO со структурой норбергита [Ceramic International 32 (2006) 365], которые присутствуют на рентгенограммах в виде малоинтенсивных линий, ненамного превышающих уровень шума. Присутствие в составе носителя частиц диоксида кремния SiO подтверждается данными ПЭМВР (Фиг.1 – Снимок ПЭМВР носителя с присутствием частиц SiO). На снимке ПЭМВР наблюдаются частицы аморфного диоксида кремния SiO, имеющие размеры от 3 до 20 нм, равномерно распределенные по поверхности носителя. Наличие бората алюминия AlBO со структурой норбергита в носителе подтверждается данными ПЭМВР (Фиг. 2). На частицах AlO наблюдаются агломераты пластинчатых частиц с размерами от 10 до 200 нм. При измерении межплоскостных расстояний данные частицы относятся к фазе AlBO . Так, по данным FFT-изображения (представленного во вкладке на Фиг. 2 Снимок ПЭМВР микроструктуры частицы AlBO) на ПЭМВР изображении наблюдаются расстояния 3.2 и 2.8 А, угол между ними составляет 53.8°, что соответствует системам плоскостей (201) и (121) в кристаллической решетке AlBO.
Описание предлагаемого технического решения:
2
3
6
2
3
Готовят носитель, содержащий частицы аморфной фазы диоксида кремния SiO, бората алюминия AlBO со структурой норбергита и γ-AlO.
2
3
Берут навеску продукта термической активации гидраргиллита (ПТАГ), со следующими характеристиками: массовая доля рентгеноаморфной фазы, %, не менее 80; доля потери массы при прокаливании при (900±20)°C, % – 10-12; удельная поверхность, м/г, не менее 120; суммарный объем пор (влагоемкость), см/г, не менее 0,1; массовая доля гиббсита (гидраргиллита), %, не более 5; массовая доля натрия оксида, %, не более 0,5.
Навеску измельчают на планетарной мельнице до частиц со средним размером 20-50 мкм. Навеску измельченного порошка гидратируют при перемешивании в течение двух часов в нагретых до 50°C слабоконцентрированных растворах азотной кислоты (кислотный модуль 0,03). После чего полученную суспензию фильтруют под вакуумом и многократно промывают дистиллированной водой. В результате получают влажный осадок. Гидротермальную обработку отмытого осадка проводят в автоклаве в водных растворах азотной кислоты с добавлением заданного количества борной кислоты при температуре раствора выше 100°C. После завершения гидротермальной обработки раствор охлаждают до комнатной температуры, автоклав разгружают, содержимое сосуда репульпируют дистиллированной водой до получения суспензии, пригодной для распылительной сушки. Далее проводят сушку на распылительной сушилке при температуре воздуха на входе в сушилку 280°C и непрерывном перемешивании суспензии. Готовый порошок борсодержащего гидроксида алюминия выгружают из стакана циклонного пылеуловителя распылительной сушилки.
2
2
Далее готовят формовочную массу в лабораторном смесителе с Z-образными лопастями. Предварительно в химическом стакане готовят раствор кремнезоля таким образом, чтобы количество диоксида кремния SiO в растворе соответствовало 2,0-16 мас.% SiO в готовом прокаленном носителе. Предварительно в химическом стакане готовят раствор аммиака таким образом, чтобы количество аммиака водного 25% соответствовало аммиачному модулю 0,09. Отмеренное количество полученного порошка борсодержащего гидроксида алюминия загружают в корыто смесителя и при перемешивании добавляют раствор кремнезоля. Массу перемешивают в течение 10 минут для равномерного распределения частиц диоксида кремния и порошка псевдобемита, после чего добавляют раствор аммиака. Масса перемешивается в течение 20 минут, после чего готовую пластичную массу перегружают из смесителя в формовочный цилиндр лабораторного экструдера и продавливают через отверстие фильеры, обеспечивающее получение экструдатов готового носителя с сечением в форме круга, трилистника или четырехлистника с размером от вершины трилистника до середины основания от 1,0 до 1,6 мм.
Затем проводят термообработку экструдатов, включающую в себя сушку и прокалку. Сушку экструдатов проводят в сушильном шкафу при температуре (110±10)°C в течение 2-х ч. Термическую обработку проводят в муфельной печи с подачей сжатого воздуха в печь. Экструдаты в фарфоровой чашке помещают в печь и прокаливают при температуре (550±10)°C в течение 4 ч.
2
3
6
2
3
2
3
Готовый носитель содержит, мас.%: диоксид кремния SiO, представляющий собой аморфную фазу и имеющий размер частиц 3-20 нм – 2,0-20,0, борат алюминия AlBO со структурой норбергита – 5,0-25,0, γ-AlO – остальное, имеет удельную поверхность 240-270 м/г, объем пор 0,5-0,8 см/г, средний диаметр пор 7-12 нм и представляет собой частицы с сечением в виде круга, трилистника или четырехлистника с диаметром описанной окружности 1,0-1,6 мм и длиной до 20 мм.
2
2
В состав носителя входит диоксид кремния SiO, он представляет собой аморфную фазу и имеет частицы размером 3-20 нм. Носитель был получен путем добавления раствора кремнезоля к порошку псевдобемита на стадии приготовления формовочной массы. Кремнезоль имел частицы размером 3-8 нм, значение рН 8,5-9,5, массовую концентрацию диоксида кремния 14-16 мас.%, удельную площадь поверхности 360-700 м/г.
3
6
Входящий в состав носителя борат алюминия AlBO со структурой норбергита представляет собой частицы с размерами от 10 до 200 нм, характеризующиеся межплоскостными расстояниями 3.2 и 2.8 Å, с углом между ними 53.8°.
2
2
6
5
7
2
4
11
6
5
7
2
2
2
2
5
23
4
6
7
24
2
3
2
2
4
4
4
6
5
7
2
11
6
2
5
23
2
6
5
7
2
4
11
6
5
7
2
2
2
2
5
23
С использованием данного носителя готовят нанесенный катализатор. Сначала готовят пропиточный раствор, содержащий в заданных соотношениях два биметаллических комплексных соединения – кобальтовую соль цитрата молибдена [Со(HO)(CHO)][MoO(CHO)] и кобальтовую соль дифосфат пентамолибдата Со[НРМоО]. Для этого отвешивают заданные количества парамолибдата аммония (NH)MoO⋅4HO, кобальта (II) основного карбоната СоСО⋅mCo(ОН)⋅nHO, ортофосфорной кислоты, кислоты лимонной моногидрата. Мерным цилиндром отмеряют заданное количество воды дистиллированной. В колбу наливают отмеренное количество воды и помещают якорь магнитной мешалки. Колбу помещают на нагревательную поверхность магнитной мешалки с подогревом. Устанавливают скорость вращения мешалки 300 об/мин и температуру раствора 60°C. Приливают заданное количество ортофосфорной кислоты, загружают в колбу отмеренное количество кислоты лимонной и перемешивают при визуальном контроле. Затем в колбу к раствору кислоты лимонной добавляют навеску парамолибдата аммония при постоянном перемешивании и поддержании температуры раствора (60±5)°C. Раствор перемешивают до образования однородного прозрачного раствора, содержащего комплексное соединение – цитрат молибдена (VI) (NH)[Мо(CHO)О] и дифосфат пентамолибдата HPMoO. Навеску кобальта (II) основного карбоната добавляют к ранее полученному водному раствору цитрата молибдена (VI) и дифосфат пентамолибдата. При этом жидкость вспенивается, а ее температура повышается до 70°C. Перемешивание продолжают при (65-70)°C до получения однородного прозрачного раствора темно-вишневого цвета, не содержащего мути, пузырьков и пены. Раствор содержит кобальт и молибден в форме биметаллического комплексного соединения [Со(H2O)(CHO)][MoO(CHO)], а также кобальт, молибден и фосфор в форме кобальтовой соли дифосфат пентамолибдата Co[HPMoO].
Приготовленный раствор переливают в тарированный мерный цилиндр, после чего объем раствора доводят до заданного количества добавлением дистиллированной воды.
Полученным раствором пропитывают приготовленный носитель, при этом используют либо пропитку носителя по влагоемкости, либо из избытка раствора. Пропитку проводят при температуре 15-90°C в течение 5-60 мин при периодическом перемешивании, в случае пропитки из избытка раствора после пропитки избыток раствора сливают с катализатора и используют для приготовления следующих партий катализатора. После пропитки катализатор сушат на воздухе при температуре 100- 200°C.
2
2
6
5
7
2
4
11
6
5
7
2
2
2
2
5
23
2
3
6
2
3
В результате получают катализатор, содержащий, мас.%: [Со(HO)(CHO)][MoO(CHO)] – 7,7-32,0; Co[HPMoO] – 11,1-29,0; носитель – остальное; при этом носитель содержит, мас.%: диоксид кремния SiO, представляющий собой аморфную фазу и имеющий размер частиц 3-20 нм – 2,0-20,0; AlBO – 5,0-25,0; γ-AlO – остальное.
2
3
6
2
3
После сульфидирования по известным методикам катализатор содержит, мас.%: Мо – 10,0-16,0; Со – 3,0-4,0; P – 0,8-1,8; S – 6,7-10,8; носитель – остальное; при этом носитель содержит, мас.%: диоксид кремния SiO, представляющий собой аморфную фазу и имеющий размер частиц 3-20 нм – 2,0-20,0; AlBO – 5,0-25,0; γ-AlO – остальное.
2
В состав носителя входит диоксид кремния SiO, он представляет собой аморфную фазу и имеет частицы размером 3-20 нм.
3
6
Входящий в состав носителя борат алюминия AlBO со структурой норбергита представляет собой частицы с размерами от 10 до 200 нм, характеризующиеся межплоскостными расстояниями 3.2 и 2.8 А, с углом между ними 53.8°.
Сущность изобретения иллюстрируется следующими примерами:
Пример 1. Согласно прототипу  [RU 2689735, B01J23/882, C10G 45/04, 30.05.2019].
2
6
2
3
2
3
Готовят носитель, содержащий борат алюминия AlBO со структурой норбергита и γ-AlO. Берут навеску продукта термической активации гидраргиллита (ПТАГ), со следующими характеристиками: массовая доля рентгеноаморфной фазы, %, не менее 80; доля потери массы при прокаливании при (900±20)°С, % – 10-12; удельная поверхность, м/г, не менее 120; суммарный объем пор (влагоемкость), см/г, не менее 0,1; массовая доля гиббсита (гидраргиллита), %, не более 5; массовая доля натрия оксида, %, не более 0,5. Навеску измельчают на планетарной мельнице до частиц со средним размером 20 мкм.
Навеску измельченного порошка гидратируют при перемешивании в течение двух часов в нагретых до 50°С слабоконцентрированных растворах азотной кислоты (кислотный модуль 0,03). После чего полученную суспензию фильтруют под вакуумом и многократно промывают дистиллированной водой. В результате получают влажный осадок. Гидротермальную обработку отмытого осадка проводят в автоклаве в водных растворах азотной кислоты с добавлением заданного количества борной кислоты при температуре раствора выше 100°С. После завершения гидротермальной обработки раствор охлаждают до комнатной температуры, автоклав разгружают, содержимое сосуда репульпируют дистиллированной водой до получения суспензии пригодной для распылительной сушки. Далее проводят сушку на распылительной сушилке при температуре воздуха на входе в сушилку 280°С и непрерывном перемешивании суспензии. Готовый порошок борсодержащего гидроксида алюминия выгружают из стакана циклонного пылеуловителя распылительной сушилки.
Далее готовят формовочную массу методом смешения и пептизации полученного порошка в лабораторном смесителе с Z-образными лопастями в присутствии водного раствора аммиака. Раствор аммиака готовили таким образом, чтобы количество аммиака водного 25% составляло 1,5 мл на 40 г порошка после распылительной сушки. Готовую пластичную массу перегружают из смесителя в формовочный цилиндр лабораторного экструдера и продавливают через отверстие фильеры, обеспечивающее получение экструдатов готового носителя с сечением в форме круга, трилистника или четырехлистника с размером от вершины трилистника до середины основания от 1,0 до 1,6 мм. Затем проводят термообработку экструдатов, включающую в себя сушку и прокалку. Сушку экструдатов проводят в сушильном шкафу при температуре (110±10)°С в течение 2 ч. Термическую обработку проводят в муфельной печи с подачей сжатого воздуха в печь. Экструдаты в фарфоровой чашке помещали в печь и прокаливают при температуре (550±10)°С в течение 4 ч.
3
6
2
3
3
6
2
3
Готовый носитель содержит, мас.%: борат алюминия AlBO со структурой норбергита – 5,0-25,0; γ-AlO – остальное, и имеет удельную поверхность 200-280 м/г, объем пор 0,6-0,8 см/г, средний диаметр пор 7-12 нм, и представляет собой частицы с сечением в виде круга, трилистника или четырехлистника с диаметром описанной окружности 1,0-1,6 мм и длиной до 20 мм. Входящий в состав носителя борат алюминия AlBO со структурой норбергита представляет собой частицы с размерами от 10 до 200 нм, характеризующиеся межплоскостными расстояниями 3.2 и 2.8 А, с углом между ними 53.8°.
2
2
6
5
7
2
4
11
6
5
7
2
2
2
2
5
23
6
8
7
4
6
7
24
2
3
2
2
С использованием данного носителя готовят нанесенный катализатор. Готовят раствор, содержащий кобальтовую соль цитрата молибдена [Со(HO)(CHO)][MoO(CHO)] и кобальтовую соль дифосфат пентамолибдата Co[HPMoO]. Для этого в 30 мл дистиллированной воды при перемешивании последовательно растворяют 2,92 мл 85%-ного раствора ортофосфорной кислоты, 11,3 г лимонной кислоты CHO; 29,35 г парамолибдата аммония (NH)MoOx4HO и 8,54 г кобальта (II) углекислого основного водного CoCO⋅mCo(ОН)⋅nHO. После полного растворения всех компонентов, добавлением дистиллированной воды объем раствора доводят до 67 мл.
2
2
6
5
7
2
4
11
6
5
7
2
2
2
2
5
23
100 г носителя пропитывают по влагоемкости 67 мл раствора биметаллических комплексных соединений [Со(HO)(CHO)][MoO(CHO)] и Co[HPMoO] при 50°С в течение 25 мин. Затем катализатор сушат на воздухе при 120°С 4 ч.
-1
Катализатор сульфидируют в прямогонной дизельной фракции, содержащей дополнительно 1,5 мас.% сульфидирующего агента – диметилдисульфида (ДМДС), при объемной скорости подачи сульфидирующей смеси 2 ч и соотношении водород/сырье =300 по следующей программе:
- сушка катализатора в реакторе гидроочистки в токе водорода при 140°C в течение 2 ч;
- смачивание катализатора прямогонной дизельной фракцией в течение 2 ч;
- подача сульфидирующей смеси и увеличение температуры до 240°C со скоростью подъема температуры 25°C/ч;
- сульфидирование при температуре 240°C в течение 8 ч (низкотемпературная стадия);
- увеличение температуры реактора до 340°C со скоростью подъема температуры 25°C/ч;
- сульфидирование при температуре 340°C в течение 8 ч.
3
6
2
3
В результате получают катализатор, который содержит, мас.%: Мо – 12,5; Со – 3,85; S – 8,3; носитель – остальное; при этом носитель содержит, мас.%: борат алюминия AlBO со структурой норбергита – 12,0; натрий – 0,03; γ-AlO – остальное.
3
-1
3
3
95
2
2
Катализатор тестируют в гидроочистке смесевого дизельного топлива, приготовленного путем смешения, об.% – 87 – прямогонная дизельная фракция; 11 – легкий газойль каталитического крекинга, 2 – легкий газойль замедленного коксования, содержащего 0,374% серы, 200 ppm азота, имеющего плотность 0,866 г/см , интервал кипения 186-360°C, Т – 350°C. Условия гидроочистки: объемная скорость подачи сырья – 2,5 ч , соотношение Н/сырье =500 нм Н /м сырья, давление 3,8 МПа, стартовая температура 350°C. Далее температура скачками по 10°C в сутки поднималась до 370°C. В случае недостижения остаточного содержания серы в получаемом дизельном топливе 10 ррм при 370°C, температура скачками по 1°C поднималась до значения, при котором остаточное содержание серы в продукте гидроочистки становилось равным 10 ppm.
Результаты гидроочистки приведены в таблице.
Примеры 2-7 иллюстрируют предлагаемое техническое решение.
Пример 2.
Готовят порошок борсодержащего гидроксида алюминия по методике, описанной в примере 1.
Навеску 150 г порошка помещают в корыто смесителя с Z-образными лопастями и при перемешивании добавляют 15,3 г раствора кремнезоля, содержащего массовую долю диоксида кремния 15,0 мас.%. Массу перемешивают в течение 10 мин для равномерного распределения частиц диоксида кремния и порошка псевдобемита, после чего добавляют 2,5%-ый раствор аммиака и перемешивают в течение 20 мин. После этого пластичную формовочную массу экструдируют при давлении 60,0 МПа через фильеру, обеспечивающую получение частиц с сечением в виде трилистника с диаметром описанной окружности 1,3 мм. Сформованные гранулы сушат при температуре 120°C и прокаливают при температуре 550°C.
2
3
6
2
3
2
3
В результате получают носитель, содержащий, мас.%: диоксид кремния SiO, представляющий собой аморфную фазу и имеющий размер частиц 3-20 нм – 2,0; борат алюминия AlBO со структурой норбергита – 11,8; γ-AlO – остальное. Носитель имеет удельную поверхность 250 м/г, объем пор 0,58 см/г, средний диаметр пор 9,8 нм и представляет собой частицы с сечением в виде трилистника с диаметром описанной окружности 1,3 мм и длиной до 20 мм
Катализатор готовят методом пропитки по влагоемкости или из избытка раствора аналогично способу, описанному в примере 1.
2
2
6
5
7
2
4
11
6
5
7
2
2
2
2
5
23
2
3
6
2
3
Катализатор содержит, мас.%: [Со(HO)(CHO)][MoO(CHO)] – 15,4; Co[HPMoO] – 15,3; носитель – остальное; при этом носитель содержит, мас. %: диоксид кремния SiO, представляющий собой аморфную фазу и имеющий размер частиц 3-20 нм – 2,0; борат алюминия AlBO со структурой норбергита – 11,8; γ-AlO – остальное.
2
3
2
3
6
Катализатор имеет удельную поверхность 150 м/г, объем пор 0,40 см/г, средний диаметр пор 10 нм и представляет собой частицы с сечением в виде трилистника с диаметром описанной окружности 1,3 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас.%: диоксид кремния SiO, представляющий собой аморфную фазу и имеющий размер частиц 3-20 нм – 2,0; борат алюминия AlBO со структурой норбергита – 11,8; γ-AlO – остальное.
Далее проводят гидроочистку углеводородного сырья аналогично примеру 1.
Результаты тестирования катализатора в гидроочистке приведены в таблице.
Пример 3.
Готовят порошок борсодержащего гидроксида алюминия по методике, описанной в примере 1.
Готовят носитель по методике, описанной в примере 2, за тем исключением, что к порошку псевдобемита добавляют 70,33 г раствора кремнезоля, содержащего массовую долю диоксида кремния 15,0 мас. %.
2
3
6
2
3
2
3
В результате получают носитель, содержащий, мас. %: диоксид кремния SiO, представляющий собой аморфную фазу и имеющий размер частиц 3-20 нм – 8,6; борат алюминия AlBO со структурой норбергита – 11,0; γ-AlO – остальное. Носитель имеет удельную поверхность 256 м/г, объем пор 0,61 см/г, средний диаметр пор 9,9 нм и представляет собой частицы с сечением в виде трилистника с диаметром описанной окружности 1,3 мм и длиной до 20 мм.
2
2
6
5
7
2
4
11
6
5
7
2
2
2
2
5
23
Раствор, содержащий кобальтовую соль цитрата молибдена [Со(HO)(CHO)][MoO(CHO)] и кобальтовую соль дифосфат пентамолибдата Co[HPMoO], используют для приготовления катализатора по методике, описанной в примере 1.
2
2
6
5
7
2
4
11
6
5
7
2
2
2
2
5
23
2
3
6
2
3
Катализатор содержит, мас.%: [Со(HO)(CHO)][MoO(CHO)] – 15,4; Co[HPMoO] – 15,3; носитель – остальное; при этом носитель содержит, мас. %: диоксид кремния SiO, представляющий собой аморфную фазу и имеющий размер частиц 3-20 нм – 8,6; борат алюминия AlBO со структурой норбергита – 11,0; γ-AlO – остальное.
2
3
2
3
6
Катализатор имеет удельную поверхность 154 м/г, объем пор 0,41 см/г, средний диаметр пор 10,7 нм и представляет собой частицы с сечением в виде трилистника с диаметром описанной окружности 1,3 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас. %: диоксид кремния SiO, представляющий собой аморфную фазу и имеющий размер частиц 3-20 нм – 8,6; борат алюминия AlBO со структурой норбергита – 11,0; γ-AlO – остальное.
Далее проводят гидроочистку углеводородного сырья аналогично примеру 1.
Результаты тестирования катализатора в гидроочистке приведены в таблице.
Пример 4.
Готовят порошок борсодержащего гидроксида алюминия по методике, описанной в примере 1.
Готовят носитель по методике, описанной в примере 2, за тем исключением, что к порошку псевдобемита добавляют 132 г раствора кремнезоля, содержащего массовую долю диоксида кремния 15,0 мас.%.
2
3
6
2
3
2
3
В результате получают носитель, содержащий, мас.%: диоксид кремния SiO, представляющий собой аморфную фазу и имеющий размер частиц 3-20 нм – 15,0; борат алюминия AlBO со структурой норбергита – 10,2; γ-AlO – остальное. Носитель имеет удельную поверхность 264 м/г, объем пор 0,62 см/г, средний диаметр пор 9,6 нм и представляет собой частицы с сечением в виде трилистника с диаметром описанной окружности 1,3 мм и длиной до 20 мм.
2
2
6
5
7
2
4
11
6
5
7
2
2
2
2
5
23
Раствор, содержащий кобальтовую соль цитрата молибдена [Со(HO)(CHO)][MoO(CHO)] и кобальтовую соль дифосфат пентамолибдата Co[HPMoO], используют для приготовления катализатора по методике, описанной в примере 1.
2
2
6
5
7
2
4
11
6
5
7
2
2
2
2
5
23
2
3
6
2
3
2
3
6
2
3
Катализатор содержит, мас.%: [Со(HO)(CHO)][MoO(CHO)] – 15,4; Co[HPMoO] – 15,3; носитель – остальное; при этом носитель содержит, мас.%: диоксид кремния SiO, представляющий собой аморфную фазу и имеющий размер частиц 3-20 нм – 15,0; борат алюминия AlBO со структурой норбергита – 10,2; γ-AlO – остальное. Катализатор имеет удельную поверхность 158 м/г, объем пор 0,41 см/г, средний диаметр пор 10,7 нм и представляет собой частицы с сечением в виде трилистника с диаметром описанной окружности 1,3 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас. %: диоксид кремния SiO, представляющий собой аморфную фазу и имеющий размер частиц 3-20 нм – 15,0; борат алюминия AlBO со структурой норбергита – 10,2; γ-AlO – остальное.
Далее проводят гидроочистку углеводородного сырья аналогично примеру 1.
Результаты тестирования катализатора в гидроочистке приведены в таблице.
Пример 5.
Готовят порошок борсодержащего гидроксида алюминия по методике, описанной в примере 1.
Готовят носитель по методике, описанной в примере 2, за тем исключением, что к порошку псевдобемита добавляют 186,7 г раствора кремнезоля, содержащего массовую долю диоксида кремния 15,0 мас.%.
2
3
6
2
3
2
3
В результате получают носитель, содержащий, мас.%: диоксид кремния SiO, представляющий собой аморфную фазу и имеющий размер частиц 3-20 нм – 20,0; борат алюминия AlBO со структурой норбергита – 9,6; γ-AlO – остальное. Носитель имеет удельную поверхность 267 м/г, объем пор 0,61 см/г, средний диаметр пор 9,4 нм и представляет собой частицы с сечением в виде трилистника с диаметром описанной окружности 1,3 мм и длиной до 20 мм.
2
2
6
5
7
2
4
11
6
5
7
2
2
2
2
5
23
Раствор, содержащий кобальтовую соль цитрата молибдена [Со(HO)(CHO)][MoO(CHO)] и кобальтовую соль дифосфат пентамолибдата Co[HPMoO], используют для приготовления катализатора по методике, описанной в примере 1.
2
2
6
5
7
2
4
11
6
5
7
2
2
2
2
5
23
2
3
6
2
3
2
3
6
2
3
Катализатор содержит, мас.%: [Со(HO)(CHO)][MoO(CHO)] – 15,4; Co[HPMoO] – 15,3; носитель – остальное; при этом носитель содержит, мас.%: диоксид кремния SiO, представляющий собой аморфную фазу и имеющий размер частиц 3-20 нм – 20,0; борат алюминия AlBO со структурой норбергита – 9,6; γ-AlO – остальное. Катализатор имеет удельную поверхность 164 м/г, объем пор 0,41 см/г, средний диаметр пор 10,3 нм и представляет собой частицы с сечением в виде трилистника с диаметром описанной окружности 1,3 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас. %: диоксид кремния SiO, представляющий собой аморфную фазу и имеющий размер частиц 3-20 нм – 20,0; борат алюминия AlBO со структурой норбергита – 9,6; γ-AlO – остальное.
Далее проводят гидроочистку углеводородного сырья аналогично примеру 1.
Результаты тестирования катализатора в гидроочистке приведены в таблице.
Пример 6.
Готовят порошок борсодержащего гидроксида алюминия по методике, описанной в примере 1.
Готовят носитель по методике, описанной в примере 4, за тем исключением, что формовочную массу экструдируют при давлении 60,0 МПа через фильеру, обеспечивающую получение частиц с сечением в виде четырехлистника с диаметром описанной окружности 1,6 мм.
2
3
6
2
3
2
3
В результате получают носитель, содержащий, мас.%: диоксид кремния SiO, представляющий собой аморфную фазу и имеющий размер частиц 3-20 нм – 15,0; борат алюминия AlBO со структурой норбергита – 10,2; γ-AlO – остальное. Носитель имеет удельную поверхность 266 м/г, объем пор 0,62 см/г, средний диаметр пор 9,6 нм и представляет собой частицы с сечением в виде четырехлистника с диаметром описанной окружности 1,6 мм и длиной до 20 мм.
2
2
6
5
7
2
4
11
6
5
7
2
2
2
2
5
23
Раствор, содержащий кобальтовую соль цитрата молибдена [Со(HO)(CHO)][MoO(CHO)] и кобальтовую соль дифосфат пентамолибдата Co[HPMoO], используют для приготовления катализатора по методике, описанной в примере 1.
2
2
6
5
7
2
4
11
6
5
7
2
2
2
2
5
23
2
3
6
2
3
2
3
6
2
3
Катализатор содержит, мас.%: [Со(HO)(CHO)][MoO(CHO)] – 15,4; Co[HPMoO] – 15,3; носитель – остальное; при этом носитель содержит, мас. %: диоксид кремния SiO, представляющий собой аморфную фазу и имеющий размер частиц 3-20 нм – 15,0; борат алюминия AlBO со структурой норбергита – 10,2; γ-AlO – остальное. Катализатор имеет удельную поверхность 159 м/г, объем пор 0,41 см/г, средний диаметр пор 10,7 нм и представляет собой частицы с сечением в виде четырехлистника с диаметром описанной окружности 1,6 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас.%: диоксид кремния SiO, представляющий собой аморфную фазу и имеющий размер частиц 3-20 нм – 15,0; борат алюминия AlBO со структурой норбергита – 10,2; γ-AlO – остальное.
Далее проводят гидроочистку углеводородного сырья аналогично примеру 1.
Результаты тестирования катализатора в гидроочистке приведены в таблице.
Пример 7.
Готовят порошок борсодержащего гидроксида алюминия по методике, описанной в примере 1.
Готовят носитель по методике, описанной в примере 4, за тем исключением, что формовочную массу экструдируют при давлении 60,0 МПа через фильеру, обеспечивающую получение частиц с сечением в виде круга с диаметром описанной окружности 1,6 мм.
2
3
6
2
3
2
3
В результате получают носитель, содержащий, мас.%: диоксид кремния SiO, представляющий собой аморфную фазу и имеющий размер частиц 3-20 нм – 15,0; борат алюминия AlBO со структурой норбергита – 10,2; γ-AlO – остальное. Носитель имеет удельную поверхность 265 м/г, объем пор 0,62 см/г, средний диаметр пор 9,6 нм и представляет собой частицы с сечением в виде круга с диаметром описанной окружности 1,6 мм и длиной до 20 мм.
2
2
6
5
7
2
4
11
6
5
7
2
2
2
2
5
23
Раствор, содержащий кобальтовую соль цитрата молибдена [Со(HO)(CHO)][MoO(CHO)] и кобальтовую соль дифосфат пентамолибдата Co[HPMoO], используют для приготовления катализатора по методике, описанной в примере 1.
2
2
6
5
7
2
4
11
6
5
7
2
2
2
2
5
23
2
3
6
2
3
2
3
6
2
3
Катализатор содержит, мас.%: [Со(HO)(CHO)][MoO(CHO)] – 15,4; Co[HPMoO] – 15,3; носитель – остальное; при этом носитель содержит, мас.%: диоксид кремния SiO, представляющий собой аморфную фазу и имеющий размер частиц 3-20 нм – 15,0; борат алюминия AlBO со структурой норбергита – 10,2; γ-AlO – остальное. Катализатор имеет удельную поверхность 158 м/г, объем пор 0,41 см/г, средний диаметр пор 10,7 нм и представляет собой частицы с сечением в виде круга с диаметром описанной окружности 1,6 мм и длиной до 20 мм. Входящий в состав катализатора диоксид кремния SiO представляет собой аморфную фазу и имеет частицы размером 3-20 нм. Входящий в состав катализатор борат алюминия AlBO со структурой норбергита представляет собой частицы с размерами от 10 до 200 нм, характеризующиеся межплоскостными расстояниями 3.2 и 2.8 А, с углом между ними 53.8°.
2
3
6
2
3
Далее катализатор сульфидируют аналогично примеру 1. В результате получают катализатор, который содержит, мас.%: Мо – 12,0; Со – 3,2; P – 1,0; S – 8,1; носитель – остальное; при этом носитель содержит, мас.%: диоксид кремния SiO, представляющий собой аморфную фазу и имеющий размер частиц 3-20 нм – 15,0; борат алюминия AlBO со структурой норбергита – 10,2; γ-AlO – остальное.
Далее проводят гидроочистку углеводородного сырья аналогично примеру 1.
Результаты тестирования катализатора в гидроочистке приведены в таблице.
Таблица – Остаточное содержание серы и азота в продуктах гидроочистки
Номер примера
1 (прототип)
2
3
4
5
6
7
Остаточное содержание серы при 370°С, ppm
18,4
17,0
10,6
9,0
13,4
9,4
9,5
Остаточное содержание азота при 370°С, ppm
8,2
8,3
6,1
5,0
7,2
5,2
5,3
Таким образом, как видно из приведенных примеров, катализатор, полученный предлагаемым способом за счет своего химического состава, имеет высокую обессеривающую и деазотирующую активность, превосходящую активность катализатора, приготовленного по способу-прототипу в гидроочистке дизельного топлива.